СПОСОБ ИЗГОТОВЛЕНИЯ ОГНЕУПОРНОГО ПОРИСТОГО БЛОКА ДЛЯ ПРОДУВКИ ЖИДКОГО МЕТАЛЛА ИНЕРТНЫМ ГАЗОМ

1. Способ изготовления огнеупорного пористого блока для продувки жидкого металла инертным газом, включающий изготовление кондуктора, выполнение каналообразующих элементов из готовых волокон, формовку и обжиг при температуре, превышающей 1600°С, отличающийся тем, что кондуктор выполняют из двух труб, расположенных вертикально одна над другой и соединенных по торцам торцовыми фиксаторами, при этом нижняя труба изготовлена из пластика, а верхняя - из металла, наружные диаметры обеих труб одинаковы, затем производят намотку на кондуктор (снаружи обеих труб) пластиковой нити для образования после обжига направленных каналов, а после этого кондуктор с намотанной на него пластиковой нитью переносят в форму, которую заполняют огнеупорным бетоном, высота слоя огнеупорного бетона равна 1/2 высоты кондуктора, бетон подвергают виброуплотнению, выдерживают при комнатной температуре в течение 4 ч, обрезают пластиковые нити, после чего пористый блок вынимают из формы, подвергают термообработке при температуре 400°С и обжигу при температуре более 1500°С.
2. Способ по п.1, отличающийся тем, что используют нижнюю трубу наружным диаметром 14-16 мм.
3. Способ по п.1, отличающийся тем, что для образования каналов используют пластиковые нити диаметром 0,12-0,17 мм.
4. Способ по п.1, отличающийся тем, что количество нитей выбирают таким образом, чтобы суммарная площадь их поперечного сечения была равна или более площади поперечного сечения нижней трубы по наружному диаметру на 1-2%.